АКТИВИРУЮЩИЕ ПОДЛОЖКИ

1. Активирующая подложка, полученная путем проведения следующих стадий:
(a) объединение (i) фторсодержащего соединения, содержащего реакционноспособную группу, и (ii) металлоорганического соединения,
(b) добавление материала подложки - пористого неорганического оксида,
(c) нагревание функционализированной подложки, полученной на стадии (b), в атмосфере инертного газа и затем в атмосфере, содержащей кислород, и
(d) извлечение активирующей подложки.
2. Активирующая подложка по п.1, в которой фторсодержащее соединение описывается формулой:
R(Fn)-Х,
в которой R обозначает гидрокарбил, замещенный гидрокарбил, гетерогидрокарбил или замещенный гетерогидрокарбил, содержащий не более 20 атомов, не являющихся атомами водорода,
n равно 1-41,
2
Х обозначает ОН, SH или NR',
R' обозначает водород или гидрокарбил.
3. Активирующая подложка по п.2, в которой n равно 1-6.
4. Активирующая подложка по п.2 или 3, в которой Х обозначает ОН.
5. Активирующая подложка по пп.1-3, в которой фторсодержащее соединение выбрано из группы, включающей пентафторфенол, 2,2,2-трифторэтанол или 1,1,1,3,3,3-гексафторпропан-2-ол.
6. Активирующая подложка по пп.1-3, в которой металлоорганическим соединением является алкилированное производное алюминия или бора.
7. Активирующая подложка по пп.1-3, в которой металлоорганическим соединением является алюминийорганическое соединение.
8. Активирующая подложка по п.7, в которой металлоорганическим соединением является триэтилалюминий.
9. Активирующая подложка по пп.1-3 и 8, в которой материалом подложки - пористым неорганическим оксидом является диоксид кремния.
10. Активирующая подложка по пп.1-3 и 8, в которой функционализированную подложку, полученную на стадии (b), нагревают в атмосфере инертного газа при температуре в диапазоне 100-600°С и предпочтительно в диапазоне 150-450°С.
11. Активирующая подложка по пп.1-3 и 8, в которой функционализированную подложку, полученную на стадии (b), нагревают в атмосфере, содержащей кислород, при температуре в диапазоне 70-600°С, предпочтительно в диапазоне 100-600°С и наиболее предпочтительно в диапазоне 150-450°С.
12. Активирующая подложка, содержащая материал подложки - пористый неорганический оксид, фтор и металл группы 1, 2 или 13, указанная подложка получена способом, включающим взаимодействие фторсодержащего соединения, содержащего реакционноспособную группу, металлоорганического соединения, содержащего металл группы 1, 2 или 13, и указанного материала подложки - пористого неорганического оксида, отличающаяся тем, что металлоорганическое соединение и фторсодержащее соединение вводят во взаимодействие друг с другом до взаимодействия с материалом подложки - пористым неорганическим оксидом.
13. Активирующая подложка, содержащая материал подложки - пористый неорганический оксид, фтор и металл группы 1, 2 или 13, указанная подложка получена способом, включающим взаимодействие фторсодержащего соединения, содержащего реакционноспособную группу, металлоорганического соединения, содержащего металл группы 1, 2 или 13, и указанного материала подложки - пористого неорганического оксида, отличающаяся тем, что металлоорганическое соединение вводят во взаимодействие с материалом подложки - пористым неорганическим оксидом перед добавлением фторсодержащего соединения.
14. Активирующая подложка, содержащая материал подложки - пористый неорганический оксид, фтор и металл группы 1, 2 или 13, указанная подложка получена способом, включающим взаимодействие фторсодержащего соединения, содержащего реакционноспособную группу, металлоорганического соединения, содержащего металл группы 1, 2 или 13, и указанного материала подложки - пористого неорганического оксида, отличающаяся тем, что фторсодержащее соединение вводят во взаимодействие с материалом подложки - пористым неорганическим оксидом перед добавлением металлоорганического соединения.
15. Активирующая подложка по любому из пп.12-14, в которой подложкой - пористым неорганическим оксидом является диоксид кремния.
16. Активирующая подложка по пп.12-14, в которой фторсодержащее соединение описывается формулой R(Fn)-X, описанной выше в настоящем изобретении.
17. Активирующая подложка, полученная так, как описано в пп.1 и 12-14.
18. Активирующая подложка, содержащая материал подложки - пористый неорганический оксид, алюминий и фтор, указанная подложка обладает отношением F/Al, составляющим >1,8.
19. Активирующая подложка по п.18, обладающая отношением F/Al, находящимся в диапазоне 1,8-10, более предпочтительно в диапазоне 1,9-3,0 и наиболее предпочтительно в диапазоне 1,95-2,3.
20. Каталитическая система на подложке, предназначенная для полимеризации олефинов, содержащая
(a) соединение переходного металла и
(b) активирующую подложку по пп.1-19.
21. Каталитическая система на подложке по п.20, в которой соединением переходного металла является металлоцен.
22. Каталитическая система на подложке по п.21, в которой металлоцен описывается общей формулой:
в которой:
R' в каждом случае независимо выбран из группы, включающей водород, гидрокарбил, силил, гермил, галоген, цианогруппу и их комбинации, указанный R' содержит до 20 атомов, не являющихся атомами водорода, и необязательно две группы R' (где R' не обозначает водород, галоген или цианогруппу) совместно образуют его двухвалентное производное, присоединенное в соседние положения циклопентадиенильного кольца с образованием конденсированной циклической структуры;
4
Х обозначает нейтральную η-связанную диеновую группу, содержащую до 30 атомов, не являющихся атомами водорода, которая образует π-комплекс с М;
Y обозначает -O-, -S-, -NR*-, -PR*-,
М обозначает титан или цирконий в формальном состоянии окисления +2;
2
2
2
2
2
2
2
2
2
Z* обозначает SiR*, CR*, SiR*SiR*, CR*CR*, CR*=CR*, CR*SiR* или GeR*,
Где R* в каждом случае независимо обозначает водород или фрагмент, выбранный из группы, включающей гидрокарбил, силил, галогенированный алкил, галогенированный арил и их комбинации, указанный R* содержит до 10 атомов, не являющихся атомами водорода, и необязательно две группы R*, содержащиеся в Z* (если R* не обозначает водород), или одна группа R*, содержащаяся в Z*, и одна группа R*, содержащаяся в Y, образуют циклическую систему.
23. Каталитическая система по п.22, в которой М обозначает титан.
24. Способ полимеризации этилена или сополимеризации этилена и α-олефинов, содержащих от 3 до 10 атомов углерода, указанный способ осуществляют при условиях проведения полимеризации в присутствии каталитической системы на подложке по п.20.
25. Способ по п.24, проводимый в суспензии или в газовой фазе.
26. Способ по п.24, в котором α-олефином является 1-гексен.